(57)【特許請求の範囲】
【請求項１】
必須成分として、ガラスフレーク顔料、着色剤及び樹脂エマルジョンを含んでなり、
前記ガラスフレーク顔料は、表面平滑なフレーク状ガラスが銀、銀合金、真鍮、チタン又はニッケル・クロム・モリブデンで被覆されたガラスフレーク顔料からなり、
前記ガラスフレーク顔料は、５〜５００μmのメジアン径を有し、
前記ガラスフレーク顔料が、エマルジョン系絵具組成物全量に対して３〜６０重量％含まれており、
前記着色剤が、着色する顔料からなり、エマルジョン系絵具組成物全量中１０重量％以下、含まれており、
前記樹脂エマルジョンが、エマルジョン系絵具組成物全量に対して、固形分で、２〜５０重量％含まれている
光輝性エマルジョン系絵具組成物。
【発明の詳細な説明】
【０００１】
【発明の属する技術分野】
本発明は、光輝性エマルジョン系絵具組成物に関する。
【０００２】
【従来の技術】
従来、強い光揮感及び立体感を有する塗膜が得られる光揮性エマルジョン系絵具組成物はなかった。
【０００３】
【発明が解決しようとする課題】
本発明の目的は、強い光輝感を持ち、さらには強い立体感を併せ持つ塗膜を得ることができる光輝性エマルジョン系絵具組成物を提供するところにある。
【０００４】
【課題を解決するための手段】
上記目的を達成するため鋭意検討した結果、本発明は、必須成分として、ガラスフレーク顔料及び又は金属被覆無機顔料を含有する光輝性エマルジョン系絵具組成物を採用した。中でも、本発明は、必須成分として、ガラスフレーク顔料及び樹脂エマルジョンを含んでなる光輝性エマルジョン系絵具組成物を採用した。
また、本発明は、必須成分として、金属被覆無機顔料及び樹脂エマルジョンを含んでなる光輝性エマルジョン系絵具組成物を採用した。なお、本発明でいう「金属被覆無機顔料」とは、金属及び金属酸化物のうち少なくともいずれか１つの物質が被覆された無機顔料を総称するものとして定義される。
【０００５】
従って、上記のガラスフレーク顔料を含有した光輝性エマルジョン系絵具組成物は、ガラスが持つ高い表面平滑性により、従来のエマルジョン系絵具組成物と比較して、強い光輝感と立体感を有する塗膜を得ることができる。
【０００６】
また、上記の金属被覆無機顔料を含有した光輝性エマルジョン系絵具組成物も、無機顔料が金属蒸着等で着色されているため、光輝性が失われることなく、強い光輝感を持つ塗膜を得ることができる。
【０００７】
【発明の実施の形態】
（ガラスフレーク顔料）
本発明で用いられるガラスフレーク顔料は、フレーク状ガラスが金属などで被覆された構造からなり、光輝感と立体感を有する顔料として定義される。一例を挙げれば、フレーク状ガラスが無電解メッキ法により金属で被覆されたガラスフレーク顔料を使用することができる。例えば、銀で被覆された東洋アルミニウム社製の商品名「メタシャインＲＥＦＳＸ−２０１５ＰＳ」、「メタシャインＲＥＦＳＸ−２０２５ＰＳ」、及び「メタシャインＲＥＦＳＸ−２０４０ＰＳ」、日本板硝子社製の商品名「メタシャインＲＣＦＳＸ−５４８０ＰＳ」、「メタシャインＲＣＦＳＸ−５２３０ＰＳ」「メタシャインＲＣＦＳＸ−５１５０ＰＳ」、「メタシャインＲＣＦＳＸ−５０９０ＰＳ」を例示することができる。
【０００８】
また、フレ−ク状ガラスがスパッタリング法により金属で被覆されたガラスフレーク顔料も使用することができる。例えば、銀で被覆された東洋アルミニウム社製の商品名「クリスタルカラ−ＧＦ２１２５」、「クリスタルカラーＧＦ２１２５−Ｍ」、「クリスタルカラーＧＦ２１４０」、「クリスタルカラーＧＦ２１４０−Ｍ」がある。また、ニッケル・クロム・モリブデンで被覆された同社製の商品名「クリスタルカラーＧＦ２５２５」、「クリスタルカラーＧＦ２５２５−Ｍ」、「クリスタルカラーＧＦ２５４０」、「クリスタルカラーＧＦ２５４０−Ｍ」がある。また、真鍮で被覆された同社製の商品名「クリスタルカラーＧＦ２５０」、銀合金で被覆された同社製の商品名「クリスタルカラーＧＦ１３４５」、チタンで被覆された同社製の商品名「クリスタルカラーＧＦ１４４５」がある。
【０００９】
本発明では、ガラスフレーク顔料のメジアン径は５００μｍ以下（好ましくは５〜１００μｍ）が好適である。ガラスフレーク顔料のメジアン径が５００μｍを超えると描画性が低下するため好ましくない。
【００１０】
本発明におけるガラスフレーク顔料は、エマルジョン系絵具組成物全量に対して３〜６０重量％、好適には５〜５０重量％含まれていることが好ましい。ガラスフレーク顔料がエマルジョン系絵具組成物全量に対して３重量％未満の場合は、着色力が低下し、光輝性及び立体感が充分でない。また、ガラスフレーク顔料がエマルジョン系絵具組成物全量に対して６０重量％を超えると、固形分多くなり、エマルジョン系絵具組成物としては粘度が上がりすぎ、描画性が低下する。
【００１１】
なお、ガラスフレーク顔料は１種又は２種以上を混合して用いることができる。また、ガラスフレーク顔料を、金属被覆無機顔料、アルミニウム顔料、パ−ル顔料などの光輝性顔料と混合して用いることもできる。
【００１２】
（金属被覆無機顔料）
本発明で用いる金属被覆無機顔料とは、例えば金属蒸着等で金属及び又は金属酸化物が被覆された無機顔料として構成されている。一例を挙げれば、酸化鉄(III)が被覆されたアルミニウムを用いることができる。例えばＢＡＳＦ株式会社製の商品名「Paliocrom Gold L2000」、「Paliocrom Gold L2002」、「Paliocrom Gold L2020」、「Paliocrom Gold L2022」、「Paliocrom Gold L2025」「Paliocrom Orange L2800」がある。また、酸化鉄(III)が被覆された雲母を用いることができる。例えばＢＡＳＦ株式会社製の商品名「Paliocrom Red Gold L2500」、「Paliocrom Red L4000」がある。また、アルミニウム−マンガン被覆の雲母状酸化鉄(III) を用いることができる。例えばＢＡＳＦ株式会社製の商品名「Paliocrom Copper L3000」及び「Paliocrom Copper L3001」がある。また、還元二酸化チタンが被覆された雲母を用いることができる。例えばＢＡＳＦ株式会社製の商品名「Paliocrom Blue Silver L6000」、「Paliocrom Blue Silver L6001」がある。また、二酸化チタンが被覆された雲母も用いることができる。
【００１３】
上記の金属被覆無機顔料のメジアン径も、ガラスフレーク顔料のメジアン径と同様に、５００μｍ以下、特に５〜１００μｍが好適である。金属被覆無機顔料のメジアン径が５００μｍを超えると、描画性が低下する。
【００１４】
金属被覆無機顔料の配合量も、ガラスフレーク顔料と同様にエマルジョン系絵具組成物全量に対して３〜６０重量％含まれていることが好ましい。上記の無機顔料がエマルジョン系絵具組成物全量に対して３重量％未満の場合は、着色力が低下し、光輝性及び立体感が充分でない。また、上記の無機顔料がエマルジョン系絵具組成物全量に対して６０重量％を超えると、固形分が多くなり、エマルジョン系絵具組成物としては粘度が上がりすぎ、描画性が低下する。上記の顔料の最適配合量は５〜５０重量％である。
【００１５】
なお、金属被覆無機顔料は１種又は２種以上を混合して用いることができる。
また、金属被覆無機顔料を、ガラスフレーク顔料、アルミニウム顔料、パ−ル顔料などの光輝性顔料と混合して用いることもできる。
【００１６】
（樹脂エマルジョン）
本発明では、樹脂エマルジョンとしては、合成樹脂エマルジョンであれば格別限定されるものではないが、造膜後、耐水性を有する水分散性の合成樹脂エマルジョンが好適に採用される。しかし、エマルジョン系絵具の粘度、着色剤の分散性、およびエマルジョン系絵具の発色に影響を与えないものを用いることが重要である。また、ガラスフレーク顔料配合による強い光輝感と立体感の効果を阻害しないことが重要である。
【００１７】
かかる点から、樹脂エマルジョンとしては、例えば、アクリル系合成樹脂エマルジョン、酢酸ビニル系合成樹脂エマルジョンを用いることができる。また、アクリル系合成樹脂エマルジョンとしては、例えば、アクリル酸エステル共重合体合成樹脂エマルジョンが好適である。また、酢酸ビニル系合成樹脂エマルジョンには、例えば、酢酸ビニル合成樹脂エマルジョン、酢酸ビニル−アクリル酸エステル共重合体合成樹脂エマルジョンが好適に用いられる。樹脂エマルジョンはこれらの合成樹脂の１種又は２種以上を混合して用いることができる。
【００１８】
具体的には、樹脂エマルジョンとしては、商品名「モビニールＤＭ−５」（クラリアントポリマー株式会社製）などが挙げられる。
【００１９】
樹脂エマルジョンの含有量は特に制限されないが、例えば、エマルジョン系絵具組成物全量に対して固形分で２〜５０重量％（好ましくは５〜４５重量％）である。エマルジョンの含有量がエマルジョン系絵具組成物全量に対して固形分で２重量％未満であると、塗膜に対するガラスフレーク顔料の接着性が低下する。
一方、樹脂エマルジョンの含有量がエマルジョン系絵具組成物全量に対して固形分で５０重量％を越えると、着色力が低下し、光輝感及び立体感が低下する。
【００２０】
本発明では着色剤を用いることができる。着色剤を用いることにより、エマルジョン系絵具の色を種々の色に調整することができる。着色剤としては、ガラスフレーク顔料や金属被覆無機顔料と反応せず、また、このようなガラスフレーク顔料や金属被覆無機顔料の発色に影響を与えないものを用いることが重要である。更に着色剤としては、溶解性乃至分散性がよいものが好ましい。なお、本発明では着色剤を配合しない光輝性エマルジョン系絵具組成物も含まれる。
【００２１】
具体的には、着色剤としては、酸性染料、直接染料、塩基性染料などの水溶性染料（トリフェニルメタン系、キサンテン系、アントラキノン系、金属錯体系、銅フタロシアニン系など）、フタロシアニン、キナクリドン、カーボンブラック、酸化チタンなどの有機顔料又は無機顔料、或いは蛍光顔料、着色樹脂エマルジョンなどを使用することができる。着色剤は１種又は２種以上を混合して使用することができる。
【００２２】
本発明では、着色剤を配合する場合は、エマルジョン系絵具組成物全量に対して１０重量％以下含まれていることが好ましい。着色剤がエマルジョン系絵具組成物全量に対して１０重量％を超えると却って光輝感及び立体感が低下する。着色剤の最適配合量は、着色剤の種類によってやや異なるが、エマルジョン系絵具組成物全量に対して５重量％以下である。
【００２３】
なお、本発明においてはその他必要に応じて、エマルジョン系絵具の添加剤として公知の添加剤、例えば、水溶性樹脂、体質顔料、水、防腐剤、湿潤剤、界面活性剤、分散剤、消泡剤などの各種の添加剤が用いられてもよい。これらはその作用効果に応じて適宜使用することができる。
【００２４】
本発明のエマルジョン系絵具は、前記成分をディゾルバー等で攪拌した後、真空脱泡して得られる。例えば、ガラスフレーク顔料及び／又は金属被覆無機顔料以外の成分（樹脂エマルジョン、必要に応じて着色剤、添加剤）をロールミル等で先ず混合した後、ガラスフレーク顔料及び／又は金属被覆無機顔料を添加して混合することにより、上記の工程により光揮性エマルジョン系絵具組成物を得ることができる。
【００２５】
上記方法では、各成分を溶解させるに際し、必要に応じて加熱しても良い。本発明のエマルジョン系絵具組成物は、これらの成分を用い、公知のエマルジョン系絵具組成物の製法に従って製造することができる。
【００２６】
【実施例】
表１に示す組成及び配合量（重量部）で、原料をディゾルバー等で攪拌した後、真空脱泡を行い、各実施例及び比較例のエマルジョン系絵具をつくった。なお、有機顔料、体質顔料などを添加するときは、ガラスフレーク顔料以外の原料をロールミルにてよく混練した後、ガラスフレーク顔料を投入し、上記工程に従う。
【００２７】
【表１】
0004548633.tif 000002
【００２８】
（湿潤剤）
グリセリン、新日本理化株式会社製
（防腐防カビ剤）
商品名「プロクセルＸＬ−２」、アビシア株式会社製
（水溶性樹脂）
商品名「チローゼＨ４０００Ｐ」、ヒドロキシエチルセルロース、クラリアントポリマー株式会社製
（防カビ剤）
商品名「デンシルＰ」、アビシア株式会社製
（界面活性剤）
商品名「エマルゲンＡ−９０」、ポリオキシエチレン誘導体
（樹脂エマルジョン）
商品名「モビニールＤＭ−５」、酢酸ビニル−アクリル共重合体エマルジョン（濃度５３重量％）、クラリアントポリマー株式会社製
（消泡剤）
商品名「ノプコ８０３４Ｌ」、サンノプコ株式会社製
（ガラスフレーク顔料）
I：商品名「メタシャインＲＥＦＳＸ−２０２５ＰＳ」、東洋アルミニウム株式会社製、メジアン径約２５μｍ
II：商品名「メタシャインＲＥＦＳＸ−２０４０ＰＳ」、東洋アルミニウム株式会社製、メジアン径約４０μｍ
（顔料）
商品名「セイカファーストエロー１０ＧＨコンクＳ」、大日精化工業株式会社製、Ｐｉｇｍｅｎｔ  Ｙｅｌｌｏｗ  ３
【００２９】
（評価試験）
次に、これらのエマルジョン系絵具を用いて、下記の試験を行った。これらの評価結果は表１に示した。
【００３０】
（光輝感及び立体感）
これらのエマルジョン系絵具組成物を用いて市販のルーズリーフ用紙に塗布し、各エマルジョン系絵具組成物の光輝感及び立体感についてそれぞれ評価した。
光輝感は塗布状態を目視観察により行い、光輝感の極めて強いものを○、光輝感が強いものを△、光揮感が小さい又は光輝感がないものを×として評価した。また立体感についても塗布状態を目視観察により行い、立体感が極めて強いものを○、立体感が強いものを△、立体感がないものを×として評価した。表１にそれらの結果を示す。
【００３１】
（接着性試験）
実施例及び比較例に係るエマルジョン系絵具組成物を用いて市販のルーズリーフ用紙に塗布し乾燥後、その塗布の上に市販のセロテープを貼り、剥がした後の状態を目視で観察し、以下の評価基準により接着性を評価した。
・○：塗膜上にガラスフレーク顔料が残存し、セロテープを剥がす前の光輝感が失われていない。
・△：塗膜上にガラスフレーク顔料が残存しているが、セロテープを剥がす前の光輝感が若干失われている。
・×：塗膜上にガラスフレーク顔料が剥がれ、セロテープを剥がす前の光輝感が失われている。
【００３２】
（筆さばき性試験）
実施例及び比較例に係るエマルジョン系絵具組成物を用いて市販のルーズリーフ用紙に塗布し、その筆さばき性を以下の評価基準により評価して、筆さばき性を評価した。
・○：筆さばきが極めて良好である。
・△：筆さばきが良好である。
・×：筆さばきが重い。
【００３３】
表より、本実施例の光輝性エマルジョン系絵具組成物は、強い光輝感と立体感を持つ従来にない独特の塗膜を得ることができる。
【００３４】
【発明の効果】
本発明は、必須成分として、ガラスフレーク顔料及び又は金属被覆無機顔料を含有する光輝性エマルジョン系絵具組成物であるので、従来のエマルジョン系絵具組成物と比較して、強い光輝感と立体感を持つ従来にない独特の塗膜を得ることができる。特に、ガラスフレーク顔料とともに着色剤が含まれた上記の光輝性エマルジョン系絵具組成物の場合、その着色剤の色相等に応じた強い輝きを塗膜に与えることができる。